"非晶質アルミノホウ酸塩パウダーを含む発光団組成物であって、一価および二価カチオンを実質的に含まない前駆体溶液に基づいた湿式化学ルートによってアルミノホウ酸塩樹脂を調製するステップと、前記樹脂を乾燥して固体を得るステップと、前記固体を粉砕してパウダーを得るステップと、前記組成物の結晶化温度より低い熱分解温度で前記パウダーを熱分解するステップと、前記組成物の結晶化温度より低い焼成温度で前記熱分解パウダーを焼成するステップと、により得られることを特徴とする組成物。前記組成物は、350nmから750nmの範囲にルミネセンス帯を有することを特徴とする請求項1に記載の組成物。前記アルミノホウ酸塩は、xM2O3yAl2O3zB2O3ここで、Mは少なくとも1つの三価金属、0≦x≦0.25、0.1≦y≦0.7、0.3≦z≦0.9、xyz=1、B2O3は、SiO2とP2O5を含む群から選択された置換基で選択的におよび部分的に置換されているで表される組成を有することを特徴とする請求項1または請求項2に記載の組成物。前記アルミノホウ酸塩組成物は、YAl3BO34のおよそ化学量論組成物であることを特徴とする請求項1乃至請求項3のいずれかに記載の組成物。前記パウダーの平均粒径は0.01μm~20μmであることを特徴とする請求項1乃至請求項4のいずれかに記載の組成物。前記パウダーは、ガラス転移温度Tgが450°C~1000°Cのガラス質パウダーであることを特徴とする請求項1乃至請求項5のいずれかに記載の組成物。前記金属は、Y3、Bi3、Sc3、La3、Gd3またはこれらの混合物で構成される群から選択されることを特徴とする請求項1乃至請求項6のいずれかに記載の組成物。請求項1乃至請求項7のいずれかに記載の組成物の調製プロセスであって、一価および二価カチオンを実質的に含まない前駆体溶液に基づいた湿式化学ルートによってアルミノホウ酸塩樹脂を調製するステップと、前記樹脂を乾燥して固体を得るステップと、前記固体を粉砕してパウダーを得るステップと、前記組成物の結晶化温度より低い熱分解温度で前記パウダーを熱分解するステップと、前記組成物の結晶化温度より低い焼成温度で前記熱分解パウダーを焼成するステップと、を備えることを特徴とするプロセス。前記乾燥ステップ、熱分解ステップおよび焼成ステップはいずれも、10°C/h~60°C/hの範囲の加熱速度で行われることを特徴とする請求項8に記載のプロセス。前記乾燥ステップは空気または不活性雰囲気下で行われることを特徴とする請求項8または請求項9に記載のプロセス。前記熱分解ステップは不活性雰囲気下で行なわれることを特徴とする請求項8乃至請求項10のいずれかに記載のプロセス。前記熱分解ステップは450°C~1000°Cの温度で行われることを特徴とする請求項8乃至請求項11のいずれかに記載のプロセス。前記焼成ステップは酸素雰囲気下で行なわれることを特徴とする請求項8乃至請求項12のいずれかに記載のプロセス。前記焼成ステップは450°C~850°Cの温度で行われることを特徴とする請求項8乃至請求項13のいずれかに記載のプロセス。前記前駆体溶液はそれぞれ、5000ppm未満の一価および二価カチオンを含むことを特徴とする請求項8乃至請求項14のいずれかに記載のプロセス。固体UV-可視光変換器製造のための、請求項1乃至請求項7のいずれかに記載の組成物の使用。請求項1乃至請求項7のいずれかに記載の組成物を含む固体UV-可視光変換器。前記可視光は、色温度が4000K~5000Kの白色光であることを特徴とする請求項17に記載の変換器。UVエミッターと、請求項17または請求項18に記載の変換器と、を備えたことを特徴とする固体照明装置。前記エミッターはUV発光ダイオードLEDであることを特徴とする請求項19に記載の照明装置。実施例1図1の概略フロー図を参照しながら、イットリウムアルミノホウ酸塩パウダーを含む発光団組成物の一例およびこうした組成物の調製プロセスの一例について説明する。図1の実施形態では、該組成物は、YAl3B4O12YABのおよそ化学量論組成の非晶質パウダーを含む。特に明記されない限り、YABは、本明細書および添付図を通して、組成YAl3B4O12またはそのおよそ化学両論組成を指す。従って、三成分系の0.125Y2O30.375Al2O30.5B2O3の調製例が提供される。YAl3B4O12パウダー4g0.01molを調製するために、第1溶液および第2溶液の2つの出発溶液を調製した。第1溶液クエン酸C6H8O7、99.5、SigmaAldrich社から市販46.11g0.24molを80°Cの純水75mlに溶解させた。クエン酸が完全に溶解後、硝酸イットリウム六水和物YNO336H2O、99.99、StremChemicals社から市販3.80g0.01molと硝酸アルミニウム九水和物AlNO339H2O、99.5、Fischerscientific社から市販11.25g0.03molとを添加し、攪拌しながら30分間、80°Cに保持した。第2溶液D‐ソルビトールC6H14O6、99.5、SigmaAldrich社から市販30.74g0.169molを80°Cの純水75mlに溶解させた。この水は5ppm未満の一価および二価カチオンを含んでおり、導電率は約1.1μS/cmであった。その後、ホウ酸H3BO3、99.8、Fischerscientific社から市販2.47g0.04molを添加し、攪拌しながら30分間保持した。その後、第1溶液と第2溶液を混合し、110°C×24時間、還流攪拌しながら金属クエン酸塩とホウ素錯体間のポリエステル化反応を行ない、ポリマー樹脂を形成した。90°C×数時間、初期の容量が半分になるまで蒸発させて過剰の水を除去し、帯黄色の粘着性の樹脂を得た。空気雰囲気下、加熱速度30°C/hで、得られた樹脂を約250°C×30分間乾燥させた。柔らかな茶色の固体が得られ、これをメノウモルタルで容易に粉砕して微細で均質な茶色の非晶質パウダーを製造した。その後、この茶色の非晶質パウダーを、窒素雰囲気下、加熱速度30°C/hで700°C×24時間熱分解させた。この熱分解によって前駆体の部分酸化を制御でき、黒色の非晶質パウダーが得られた。その後、酸素雰囲気下、加熱速度30°C/hで、この黒色の非晶質パウダーを温度740°C×24時間で焼成し、粒径が0.5μm~6μmの最終の白色非晶質パウダーを得た。この白色非晶質パウダーを、UV-可視光変換用の通常のUV発光ダイオード上に堆積した。380nm~750nmの範囲の広ルミネセンス帯が得られた。該白色光は、色温度が4000~5000Kの暖白色光であった。385nmでのルミネセンス量子収量は約0.7であった。上記の実施形態を詳細に説明したが、他の実施形態が考慮されることは理解される。従って、例えば、当業者に既知の任意の湿式化学技術を用いても前駆体を合成でき、また、違ったアルミノホウ酸塩組成物を用いても本開示の発光団組成物が得られる。いずれの場合にも、本開示によれば、異なる色を放射する異なる蛍光体のブレンドの必要がなく、また有害物質の使用を必要とせずにUV光を変換することによって、白色可視光が得られる。こうした組成物の調製プロセスは容易であり、効率的であり、また環境にやさしい。解析的特性図2は、実施例1に記載の方法で得られたYAl3B4O12のフォトルミネセンススペクトル三角形を示す。熱分解温度700°Cでこのパウダーを熱分解したが、ここで、該組成物の結晶化温度は、図9のRX回折図の回折ピークで示されるように760°Cであった。図2は、該パウダーを熱分解せずに得られた同じ組成物YAl3B4O12のフォトルミネセンススペクトル丸も示す。図2に示した両方の組成物は、該パウダーを温度740°Cで焼成することによって得られた。図3および図4は、実施例1に記載の方法で得られたYAl3B4O12のフォトルミネセンススペクトル三角形を示すが、唯一の違いは水の純度である。特に、図3で丸で示したフォトルミネセンススペクトルは、5000ppmのカルシウムCa原子による0.5モルのY原子の置換に対応を含む水に関連し、一方、図4で丸で示したフォトルミネセンススペクトルは、導電率ρが約89μS/cmの逆浸透水を使用した場合を示す。上記のように、実施例1で使用した水は5ppm未満の一価および二価カチオンを含んでおり、導電率は約1.1μS/cmであった。図3および図4に示すすべての試験において、高純度試薬、すなわち99.99~99.9999の試薬を用いた。図5は、本開示のそれぞれの実施形態による組成物のフォトルミネセンス特性を示しており、その発光特性はすべて、モル分率x、y、zが異なる式xY2O3yAl2O3zB2O3の組成物について、実施例1に記載の方法で求めたものである。すなわち、三角形:x=0.1、y=0.3、z=0.6;丸:x=0.12、y=0.39、z=0.49;正方形:x=0.13、y=0.37、z=0.50である。図6は、本開示のそれぞれの実施形態による組成物のフォトルミネセンス特性を示しており、その発光特性はすべて、モル分率x、y、zが異なる式xY2O3yAl2O3zB2O3の組成物について、実施例1に記載の方法で求めたものである。すなわち、菱形:x=0、y=0.8、z=0.2;黒三角形:x=0、y=0.5、z=0.5;白三角形:x=0、y=0.2、z=0.8である。図7は、実施例1のYABのフォトルミネセンススペクトルと、B2O3をSiO2で部分的に置換したYABのフォトルミネセンススペクトルとの比較を示す。特に、三角形で示すスペクトルは、実施例1の未置換のYAl3B4O12組成物に対応し、丸で示すスペクトルは、5モルのシリコンで置換されたアルミニウムを除いて、実施例1に記載の方法に準拠して得られた組成物YAl2.85Si0.15BO34に対応する。図8は、焼成温度だけが異なる、すなわち、熱分解パウダーを異なる焼成温度で焼成し、実施例1に記載の方法で得られた組成物YAl3B4O12のフォトルミネセンススペクトルを示す。図8は、本開示のそれぞれの実施形態に従って、組成物の結晶化温度より低い焼成温度で得られた同じ組成物YAl3B4O12のフォトルミネセンススペクトルも示す。図8は、比較のために、組成物の結晶化温度以上の焼成温度で得られた同じ組成物YAl3B4O12のフォトルミネセンススペクトルも示す。図10は、本開示のそれぞれの実施形態による異なる組成物、すなわち、YAB、Y0.95La0.05Al3BO34およびY0.95Gd0.05Al3BO34のフォトルミネセンススペクトルを示す。丸で示すスペクトルでは、イットリウムは5モルのランタンで部分的に置換されており、三角形で示すスペクトルでは、イットリウムは5モルのガドリニウムで部分的に置換されている。これらのすべての組成物を実施例1に記載の方法で調製した。図11は、YAB三角形のフォトルミネセンススペクトルと、GdAl3BO34のフォトルミネセンススペクトルとの比較を示す。丸で示すスペクトルでは、イットリウムは100モルのガドリニウムで置換されている。両組成物共、実施例1に記載の方法で調製した。実施例1に記載の方法だが、異なる焼成温度で得られたYABパウダーについて量子収量を測定した。収量は、発光アルミノホウ酸塩パウダーに垂直な反射において、積分球とダイオードからのUV-青色励起光385nmとを用いて測定した。結果を以下の表1に示す。分析手法GeIII単色光分光器を装備したθ/2θ構造のD8BrukerAdvanceDiffractometerCu-Kα1線、λ=1.54056ÅにX線粉末回折パターンを記録して、アルミノホウ酸塩パウダーの非晶質あるいは結晶品質を追跡調査した。Wrightonらが記載したようにJ.PhysicalChemistry,vol.7822pp.2229,1974、粉末サンプルのフォトルミネセンスPLスペクトルと量子収量とを反射法を用いて測定した。この方法は、1励起波長での、本出願のスペクトラロンの非吸収性標準の拡散反射率の決定と、2同じ励起波長におけるサンプルの拡散反射率の決定と、3同条件下における該サンプルの放射の測定と、から成る。石英窓を備えたサンプルホルダー内に粉末サンプルを置き、スペクトラロンAvaSphere-50で被覆された積分球に接続した。ルミネセンス信号は、光ファイバによって分光計AVASpec-1024TECに送信した。該積分球と分光計は、ハロゲンタングステンランプ10WタングステンハロゲンAvalight-HALを用いて較正した。励起光源は、波長385nm、1mWに設定した光パワーで連続的に放射する高出力UV-LEDThorLabs、型式M385L2を用いた。該実験装置は、S.Ivanovaらによって記載されているJOSABJ.Opt.Soc.Am.,Vol.26,No.10,2009p.1930。"